FR 2752012 A1 19980206 FR 9609632 A 19960731 PROCEDE POUR REALISER LE VIDE ENTRE DEUX FEUILLES DE VERRE ET VITRAGE ISOLANT L'invention concerne un procédé pour réaliser le vide entre deux feuilles de verre et un vitrage isolant ainsi réalisé. Le procédé selon l'invention, s'il ne se limite pas à la réalisation de vitrage isolant sera décrit plus particulièrement en référence à cette application. II est usuel pour obtenir une isolation thermique et/ou acoustique de réaliser des vitrages isolants comportant deux feuilles de verre séparées l'une de l'autre par une lame d'air relativement importante. De tels vitrages apportent une isolation thermique jugée insuffisante pour certaines applications. Pour y remédier, il est connu de réaliser des vitrages comportant trois feuilles de verre et l'une des lames d'air pouvant être remplacée par un gaz, par exemple le krypton. Ces vitrages ont des propriétés d'isolation thermique nettement améliorées, mais sont d'une épaisseur telle qu'il n'est pas toujours aisé de les utiliser. Par ailleurs, la demande actuelle des utilisateurs s'oriente vers une isolation thermique des vitrages équivalente à celle des parois pleines, c'est-àdire des murs. II a déjà été proposé notamment dans le brevet WO-91/02878 des vitrages isolants constitués de deux feuilles de verre séparées l'une de l'autre par un espace dans lequel le vide a été réalisé. Ces vitrages procurent du fait du vide une très bonne isolation mais ils sont très difficiles à réaliser. D'une part, la faible épaisseur entre les deux feuilles de verre qui est de quelques dixièmes de millimètres doit être constante sur toute la zone où les feuilles de verre sont en regard. D'autre part, il faut réaliser un scellage des deux feuilles de verre parfaitement étanche. Le brevet WO-91/02878 décrit une technique consistant à placer des plots de quelques dixièmes de millimètres d'épaisseur sur l'une des feuilles de verre, répartis sur toute la surface et dans le même temps un joint qui permettra le scellage des deux feuilles. Ces plots et ce joint sont réalisés dans la même matière qui est une composition verrière. II apparaît que ce vitrage est difficile à réaliser du fait de ces opérations simultanées qui nécessitent des opérations délicates. D'autre part, le joint de scellage présente un nombre de bulles qui peuvent être néfastes à l'étanchéité et à l'esthétique. Ce brevet décrit également un procédé pour réaliser le vide entre les deux feuilles de verre. II propose notamment d'insérer un tube entre les deux feuilles de verre avant le scellage, sur lequel on vient se raccorder pour pomper l'air. Une autre réalisation consiste à percer un trou au travers de l'une des feuilles de verre et de pomper l'air à travers cet orifice. Dans le premier cas, il est nécessaire de sceller le tube de façon étanche en même temps que les feuilles de verre, ce qui rend difficile les opérations. De plus, il faut, après avoir fait le vide, sceller l'extrémité du tube, puis protéger cette extrémité pour éviter sa casse. Dans le second cas, le vide est réalisé par l'intermédiaire d'un tube préalablement scellé autour du trou. Puis après avoir réaliser le vide, ce tube est fondu de façon à sceller son extrémité. L'inconvénient de ces réalisations est de fournir un vitrage isolant présentant un point fragile soit sur la périphérie, soit sur une surface. Dans le second cas, il subsiste de plus une partie du tube à l'extérieur du vitrage, ce qui augmente les risques de détérioration. L'invention a pour but un procédé pour réaliser le vide entre deux feuilles de verre, simple de réalisation, et le vitrage réalisé ne présentant avantageusement pas de point fragile. Ce but est atteint selon l'invention par un procédé pour réaliser le vide entre deux feuilles de verre pouvant notamment constituer un vitrage isolant, I'une des feuilles de verre comportant un trou percé dans son épaisseur, consistant après avoir déposé des espaceurs entre les deux feuilles de verre, à réaliser un joint de scellage en périphérie des feuilles de verre, à effectuer le vide et à obturer ledit trou, les espaceurs étant fixés sur une feuille de verre par collage avec un composé minéral couvrant au moins les zones de collage sur la feuille de verre, la seconde étant déposée sur les espaceurs et sur le joint de scellage périphérique et le collage avec le composé minéral étant effectué simultanément au scellage périphérique. Selon un premier mode de réalisation, le composé minéral est du silicate de soude en solution aqueuse. Celui-ci enrobe avantageusement les espaceurs et est séché avant que ceux-ci ne soient déposés sur la feuille de verre. Ce séchage autorise une manutention aisée desdits espaceurs. Le collage des espaceurs sur la feuille de verre est ensuite obtenu par réhumidification du composé minéral puis séchage. Selon un autre mode de réalisation, le composé minéral est un émail. Notamment cette seconde réalisation selon l'invention est d'une part simplifiée parce que la seconde feuille de verre peut venir simplement en appui sur les espaceurs solidaires de la première feuille de verre. Cela autorise une précision de dépôt de la seconde feuille de verre moins rigoureuse que selon les techniques connues, celle-ci pouvant être légèrement corrigée par exemple par glissement. Par ailleurs, à ce stade du procédé l'émail n'a pas encore été cuit mais les pâtes d'émail usuelles présentent une viscosité suffisante pour maintenir en place les espaceurs, plus particulièrement après séchage de la pâte d'émail, durant la phase de mise en place et de positionnement de la feuille de verre. De plus, une variante peut prévoir que le joint de scellage soit avantageusement mis en place après la seconde feuille de verre, toujours pour faciliter le positionnement de celle-ci. D'autre part, I'invention prévoit d'effectuer simultanément le scellage et la cuisson de l'émail de collage, ce qui limite le nombre d'étapes du procédé. De préférence, L'émail de collage est identique au joint de scellage ; dans le cas contraire les températures de cuisson sont avantageusement choisies voisines. Selon une première variante de réalisation de l'invention, le collage des espaceurs est réalisé par dépôts successifs de plots de composé minéral de collage par exemple par sérigraphie puis des espaceurs par un outillage aspirant percé de trous plus petits que lesdits espaceurs au même pas que les plots obtenus. Le dépôt des plots de composé minéral de collage peut être réalisé par tout type de moyens connus de l'homme du métier permettant de réaliser des plots d'un diamètre de l'ordre de 0,5 mm et d'une épaisseur de quelques dizaines de microns et de les disposer très précisément avec un pas régulier. Un tel pas autorise notamment un nombre de plots avantageusement compris entre 600 et 1 500 au mètre carré et de préférence égal à 1000 au mètre carré. De préférence, I'outillage aspirant prélève et transporte les espaceurs préalablement disposés sur un plateau et les dépose sur les plots de composé minéral par arrêt de l'aspiration et éventuellement par soufflage. Les espaceurs selon l'invention ont avantageusement une forme sphérique bi-tronquée à faces parallèles. Une telle forme permet de placer tous les espaceurs sur un plateau dans la même position par exemple en faisant vibrer le plateau ; en effet la partie ventrue des espaceurs a tendance à ramener ceux-ci sur l'une des faces parallèles. De plus, la forme décrite précédemment associée à l'outillage aspirant autorise une bonne préhension des espaceurs et un dépôt précis de ceux-ci, I'une de leurs faces plates assurant une bonne stabilité y compris avant la cuisson de l'émail de collage. De tels espaceurs présentent avantageusement une distance entre les faces parallèles comprise entre 0,1 et 0,3 millimètre et un diamètre au niveau de la partie ventrue inférieure à 0,5 millimètre. Selon une seconde variante de réalisation du procédé selon l'invention, le collage des espaceurs est réalisé par dépôt desdits espaceurs sur la surface d'une feuille de verre, lesdits espaceurs étant préalablement recouverts sur la zone venant au contact du verre, du composé minéral de collage. De préférence, les espaceurs sont véhiculés par un outillage aspirant qui durant le transport trempe la zone concernée des espaceurs dans une composition du composé minéral de collage puis sont déposés sur le verre, ceux-ci étant déjà recouverts dudit composé minéral de collage sur la zone voulue. Concernant la phase de scellage, durant laquelle s'effectue simultanément le collage des espaceurs, le procédé selon l'invention prévoit avantageusement d'exercer une pression entre les deux feuilles de verre. Une telle pression assure la mise à hauteur du joint de scellage à celle des espaceurs. En effet, le joint de scellage est initialement déposé avec une épaisseur supérieure à celle des espaceurs et est ainsi ramené à l'épaisseur voulue par écrasement. Concernant l'obturation du trou prévu dans l'épaisseur d'une des feuilles de verre pour réaliser le vide, I'invention prévoit un obturateur maintenu à proximité du trou de façon à laisser passer l'air et soudable sur le verre. Un tel obturateur est avantageusement réalisé en verre ou en métal. La liaison entre l'obturateur et la feuille de verre est de préférence obtenue par une soudure minérale, telle qu'un émail ou une fritte de verre, dont le point de fusion est inférieur à ceux du verre et de l'obturateur. Selon une réalisation préférée, avant l'étape de réalisation du vide, on dépose une couronne d'émail à base d'argent autour du trou, et qu'après cuisson, ladite couronne est étamée et enfin partiellement soudée à un disque minéral étamé. La cuisson de l'émail d'argent est avantageusement réalisée soit simultanément à celle de l'émail de collage, soit pendant une étape de trempe thermique si une telle étape est effectuée. Une telle réalisation permet de disposer à proximité du trou le disque destiné à le boucher, tout en maintenant le trou ouvert et autorisant la réalisation du vide par exemple par l'intervention d'une cloche disposée autour du trou. Selon cette configuration, au cours de la phase de réalisation du vide, on élève la température localement autour du trou jusqu'à la fusion de l'étain. On obtient ainsi la soudure du disque sur la feuille de verre et l'obturation du trou, le vide étant réalisé entre les deux feuilles de verre. L'assemblage des deux feuilles de verre entre lesquelles le vide a été réalisé est simple de mise en oeuvre. Par ailleurs, I'obturation du trou par lequel le vide est réalisé ne constitue pas un point fragile et est relativement discret ; la surépaisseur obtenue au niveau du trou peut être inférieure à 1 mm. Selon une variante de l'invention, un anneau métallique étamé est lié au verre par un verre de soudure en remplacement de l'émail à base d'argent. Cette variante conduit à une surépaisseur légèrement supérieure. Les techniques d'obturation du trou qui viennent d'être décrites conviennent tout-à-fait à la technique d'assemblage des feuilles de verre précédemment décrites et plus particulièrement au choix et à la mise en place des espaceurs ainsi qu'à la réalisation du scellage périphérique; toutefois, I'invention n'exclut pas la possibilité d'associer la technique d'obturation d'un trou pour faire le vide à d'autres types d'assemblages. L'invention propose également un vitrage isolant sous vide pouvant notamment être réalisé selon le procédé décrit précédemment. Selon l'invention, le vitrage isolant sous vide est constitué de deux feuilles de verre maintenues espacées l'une de l'autre par des espaceurs et un joint de scellage périphérique, lesdits espaceurs étant des sphères bi-tronquées à faces parallèles en matière céramique. Les feuilles ont avantageusement subi un traitement de trempe pour renforcer leurs propriétés mécaniques. De préférence, il s'agit d'un traitement de trempe thermique qui conduit à des contraintes de compression sur une épaisseur relativement importante. Les espaceurs sont par exemple réalisés à partir d'une phase cristalline de zircone dans une phase vitreuse de silice. Selon une réalisation préférée de l'invention, les sphères bi-tronquées à faces parallèles sont obtenues à partir de billes noyées dans un matériau que l'on peut couler et que l'on peut séparer facilement des espaceurs ultérieurement par exemple par des actions thermiques et/ou chimiques et/ou mécaniques. Un tel matériau est par exemple de l'étain, un alliage métallique, un liant organique, un liant tel que le plâtre, ... Les billes sont noyées dans ledit matériau de façon à former une monocouche, ladite couche étant érodée sur ses deux faces. Les billes utilisées sont par exemple des billes habituellement utilisées pour le nettoyage des moules de verrerie par sablage. De préférence également, le joint de scellage est un émail dont la température de cuisson est inférieure à 4500C. La température atteinte ne doit notamment par entraîner un relâchement des contraintes obtenues par trempe. Le vitrage selon l'invention peut également comporter en surface extérieure un disque ou pastille minéral soudé au verre. Comme décrit précédemment, un tel disque est utilisé pour obturer le trou ayant servi à faire le vide. Ce disque est de préférence placé sur le bord du vitrage par souci de discrétion et notamment pour être masqué par les dispositifs de montage. La soudure du disque est avantageusement réalisée à l'étain et le contact sur le verre se fait par l'intermédiaire d'une couche d'émail à base d'argent. Selon d'autres réalisations avantageuses, I'invention prévoit d'utiliser au moins une feuille de verre recouverte d'une ou plusieurs couches fonctionnelles, sur au moins l'une de ses faces. De telles couches sont par exemple des couches basses émissives telles que décrites dans le brevet français FR-2 701 474. Dans le cas où une couche de ce type est réalisée sur la face interne du vitrage, c'est-à-dire une face ultérieurement au contact du vide, I'invention prévoit de préférence l'élimination de ladite couche sur la zone périphérique de la surface correspondant à la zone recouverte par le joint de scellage ; cette élimination peut permettre une meilleure adhérence dudit joint. D'autres détails et caractéristiques avantageuses de l'invention ressortiront ci-après de la description d'un exemple de réalisation selon l'invention, faite en référence aux figures qui représentent Figure 1 : une vue de dessus d'un schéma d'un vitrage isolant selon l'invention, . Figure 2 : une vue de côté en élévation d'un schéma du vitrage de la figure 1, Figure 3 : une vue de côté d'un espaceur selon l'invention, . Figures 4a, b, c : des schémas illustrant les étapes successives de dépôt des espaceurs selon l'invention, . Figure 5 : une vue de côté en élévation d'un schéma d'un dispositif selon l'invention pour effectuer le vide et obturer le trou. Les différentes figures ne sont pas représentées à l'échelle pour en simplifier la compréhension. Sur la figure 1 est représentée une vue de dessus d'un schéma d'un vitrage isolant sous vide 1. Celui-ci se compose de deux feuilles de verre 2, 3 maintenues à distance l'une de l'autre par des espaceurs 4 visibles en transparence sur la figure 1. Les feuilles de verre ont une épaisseur de 4 mm et ont préalablement subi un traitement de trempe thermique en vue du renforcement de leurs propriétés mécaniques afin qu'elles supportent les contraintes qui s'exercent lors de la réalisation du vide. Sur la figure 1, il apparaît que ces espaceurs sont répartis sur toute la surface du vitrage de façon régulière. Ils sont distants les uns des autres d'une distance de 30 millimètres. Cette répartition des espaceurs 4 permet de maintenir un espace entre les feuilles de verre 2, 3. leur nombre, dimension et répartition sont déterminés pour garantir une bonne résistance du vitrage et prévenir tout risque de contact entre les feuilles de verre 2 et 3 et de facon à ne pas créer de pont thermique trop important et ne pas gêner la transmission lumineuse. Par ailleurs, les espaceurs 4 sont réalisés en zircone. Les espaceurs 4 possèdent ainsi différentes propriétés nécessaires pour leur utilisation et plus particulièrement une faible conductivité thermique qui permet d'éviter la création de pont thermique entre les deux feuilles de verre 2, 3. Ils présentent également une bonne résistance à la compression et une bonne ténacité assurant une bonne tenue du vitrage durant la réalisation du vide puis lors de son utilisation. Sur les figures 2, 3, les espaceurs 4 apparaissent avec une forme sphérique bi-tronquée à faces parallèles. II sera revenu ultérieurement sur la méthode de réalisation de tels espaceurs ainsi que sur les avantages que leur forme apporte pour la manutention et la mise en place desdits espaceurs. Concernant leur fonction qui est de maintenir un espace entre les deux feuilles de verre 2, 3, il apparaît que les surfaces planes au contact du verre évitent un contact ponctuel tel que celui d'une bille et confère une plus grande stabilité une fois positionné. Sur les figures 1 et 2 apparaît également le disque 5 qui bouche le trou ayant servi à faire le vide dans le vitrage 1. Ce disque est réalisé en cuivre. II peut être positionné n'importe où sur le vitrage et de préférence sur un bord par souci de discrétion. De préférence encore, il est situé au centre d'une grande longueur du vitrage comme représenté sur la figure 1 ; ceci est avantageux lors de la réalisation du vide car une telle position permet notamment de diminuer au maximum le temps de pompage pour une aspiration donnée. Sur les figures 2, 3 apparaît encore le joint de scellage 6. Celui-ci est réalisé avec une pâte d'émail dont la température de cuisson pour éliminer les composants organiques est de l'ordre de 4500 C. Cette température permet notamment d'éviter un relâchement des contraintes de trempe qui n'apparaît qu'à des températures supérieures. Lors de la réalisation du vitrage, le joint de scellage est déposé sur une largeur comprise entre 3 et 4 mm avec une épaisseur d'environ 1,5 mm. Cette épaisseur est ramenée à 0,2 mm entre les deux feuilles de verre, pour être identique à l'épaisseur des espaceurs 4, par pressage lors de la phase de cuisson. La largeur du joint est alors d'au moins 10 mm. Concernant les espaceurs 4 et plus particulièrement la méthode d'obtention de ceux-ci, la figure 3 illustre le passage d'une bille ou sphère à la forme sphérique bi-tronquée à faces parallèles. Pour effectuer cette transformation, la bille est érodée symétriquement pour former deux faces parallèles, la matière des zones 7 et 8 étant éliminée. Cette transformation doit être très précise ; en effet, les billes utilisées présentent un diamètre de 0,4 mm et la hauteur des espaceurs 4 dans le cas présent est de 0,18 mm. Les inventeurs ont su mettre au point une technique de réalisation de ces espaceurs 4 simple, précise et conduisant à une régularité des dimensions d'un espaceur à l'autre. Cette technique consiste à noyer des billes d'un diamètre de 0,4 millimètre dans une résine organique par exemple une résine polyester. Les billes utilisées sont en oxyde de zirconium ; elles sont habituellement utilisées pour nettoyer des moules de verrerie par sablage. La résine est ensuite polymérisée après que les billes aient été disposées en monocouche par exemple par écrasement entre deux plaques de verre. La couche de résine ainsi obtenue est ensuite érodée sur ses deux faces par polissage de façon à éliminer 0,11 mm de matière des billes de part et d'autre par rapport au diamètre initial correspondant aux zones 7 et 8. Toute autre technique mécanique, thermique ou chimique connue de l'homme du métier peut être utilisée. L'érosion terminée, la partie organique de la couche est éliminée et les espaceurs 4 ainsi formés peuvent être récupérés dans un filtre. Les figures 4a, b et c illustrent notamment les avantages liés à la forme des espaceurs 4 pour le transport et le positionnement de ceux-ci. Sur la figure 4a, les espaceurs 4 ont été disposés en vrac sur un plateau 9 animé d'un mouvement vibratoire. La vibration du plateau 9 associée à la forme des espaceurs 4 conduit ceux-ci à se mettre en place eux-mêmes, I'une des faces planes étant au contact du plan horizontal du plateau 9 ; en effet, la forme sphérique bi-tronquée à faces parallèles qui assimile les espaceurs 4 à de petits tonneaux, lors de la vibration, produit un effet du type culbuto ramenant les espaceurs 4 en position d'équilibre stable et donc sur une face plane. Audessus de ce plateau est amené un outillage aspirant 10. Cet outillage est mis au contact des espaceurs 4 disposés sur le plateau 9 et du fait de l'aspiration symbolisée par la flèche 11, entraîne des espaceurs 4 avec lui. Pour cela, I'outillage 10 est muni sur sa surface inférieure d'orifices 1 2 répartis uniformément avec un pas de 30 mm. Les dimensions de ces orifices 1 2 sont telles que les espaceurs ne passent pas au travers et présentent donc un diamètre inférieur à 0,4 mm, les espaceurs 4 étant aspirés par l'une de leurs faces planes. La figure 4b montre ensuite l'arrivée de l'outillage 10, après son déplacement, au-dessus d'une feuille de verre 3 sur laquelle des plots d'émail 1 3 de collage ont déjà été déposés. Ces plots 1 3 ont par exemple été déposés par sérigraphie avec un écran de soie. Ces plots 1 3 sont ainsi disposés précisément avec un pas de 30 mm, identique à celui de l'outillage 10 pour les orifices 1 2. Sur la figure 4c, les espaceurs 4 sont disposés sur les plots 1 3. le dépôt est réalisé par arrêt de l'aspiration, les espaceurs étant au contact des plots 1 3 et éventuellement par un léger soufflage, symbolisé par la flèche 14. les opérations de déplacement de l'outillage 10 sont avantageusement automatisés pour assurer une superposition des espaceurs 4 et des plots 1 3. Les plots d'émail de collage 1 3 présentent une viscosité suffisante pour maintenir les espaceurs 4 en place, notamment lorsque la seconde feuille de verre 2 est déposée. Le fait que les espaceurs ne soient pas collés à la feuille de verre 2 facilitent notamment sa mise en place. De plus, I'absence de ce collage peut éviter les risques de casse lors de l'utilisation du vitrage 1 si les deux feuilles de verre ne subissent pas exactement la même dilatation. Lors de leur dépôt, les plots 1 3 ont une épaisseur de plusieurs dizaines de microns. Cette épaisseur est ramenée à 20 microns par la pression exercée durant la cuisson de l'émail constituant le joint de scellage et celle des plots 1 3 d'émail de collage qui est réalisée simultanément. L'épaisseur correspondant à un plot 1 3 plus un espaceur 4 est ainsi de 0,2 mm. Du fait de l'écrasement des plots 1 3, il peut se former un léger bourrelet d'émail autour de la base d'un espaceur 4. La forme des espaceurs 4 présente alors encore un avantage du fait de sa partie ventrue ; en effet, le bourrelet qui se forme remonte légèrement par capillarité le long de l'espaceur et reste masqué par le diamètre maximal de la partie ventrue, 0,4 mm dans le cas présent. De ce fait, le plot 1 3 est quasi-invisible en transparence au travers du vitrage 1 et les points visibles correspondant aux espaceurs 4 ont tous le même diamètre, ce qui évite une perturbation de l'oeil lors de la vision au travers de ce vitrage 1. Après l'opération de cuisson durant laquelle à la fois l'émail périphérique de scellage 6 et l'émail de collage 1 3 sont cuits, il est possible d'effectuer l'opération de vide par le trou 1 5 prévu à cet effet puis de boucher ce trou 1 5 à l'aide du disque 5. Le trou 1 5 a été réalisé avec un chanfrein, non représenté sur les figures pour améliorer les résultats de trempe à son niveau. La figure 5 illustre cette étape. Un outil tel qu'une cloche 1 6 pour effectuer le vide est appliqué sur le vitrage 1 de façon hermétique et autour du trou 1 5. La flèche 21 symbolise l'aspiration, effectuée pour obtenir un vide dans le vitrage 1 compris entre 10-3 et 1 on6 Torr et de préférence de l'ordre de 1 Torr. Lorsque cette valeur est atteinte, il est nécessaire de boucher le trou 1 5 de façon hermétique. Pour cela, une couronne d'émail à base d'argent 1 7 a été déposée autour du trou 1 5. Cet émail a avantageusement été cuit simultanément à la cuisson des émaux formant le joint de scellage périphérique 6 et les plots de collage 1 3. Après sa cuisson, la couronne 1 7 est étamée et comporte ainsi une couche d'étain 1 8 soudée sur un bord au disque de cuivre 5 par l'intermédiaire d'une seconde couche d'étain 1 9. Lorsque la valeur souhaitée de vide est atteinte, I'aspiration étant maintenue, on élève la température à environ 2300C à proximité du trou 1 5 à l'aide d'un dispositif électrique 20 installé dans la cloche 1 6. Cette élévation de température autorise une fusion des couches d'étain 1 8 et 1 9 et la chute du disque 5 qui vient recouvrir le trou 1 5. Lorsque la température est à nouveau abaissée, le disque 5 se retrouve soudée au vitrage 1 par l'intermédiaire de la couronne d'émail 1 7 et de l'étain. On obtient ainsi un vitrage 1 tel que représenté aux figures 1 et 2. La méthode de réalisation de ce vitrage ainsi présenté est relativement simple de mise en oeuvre et conduit à un vitrage sous vide parfaitement hermétique et présentant une durée de vie satisfaisante. Par ailleurs, I'efficacité d'un tel vitrage isolant peut encore être améliorée par l'utilisation d'au moins une feuille de verre revêtue d'une couche basse émissive. De telles couches sont par exemple décrites dans le brevet français publié sous le numéro 2 701 474 ; ces couches permettent dans cette application de diminuer les pertes énergétiques par rayonnement depuis l'intérieur d'un habitacle vers l'extérieur. Elles peuvent également éviter la formation de givre notamment lorsqu'elles sont placées à l'extérieur. L'invention prévoit encore la possibilité pour certaines applications de combiner la fonction de collage des espaceurs avec par exemple une fonction de décoration. Dans de tels cas, on ne réalise plus de plots 1 3 d'émail, mais il peut s'agir de lignes d'émail ou de toute autre forme. Toutefois une partie de ce motif est toujours utilisée pour fixer les espaceurs qui se trouvent alors totalement masqués car ils se confondent avec le motif. REVENDICATIONS 1. Procédé de fabrication d'un vitrage isolant sous vide constitué de deux feuilles de verre, I'une des feuilles de verre comportant un trou percé dans son épaisseur consistant après avoir déposé des espaceurs entre les deux feuilles de verre, à réaliser un joint de scellage en périphérie des feuilles de verre, à effectuer le vide et à obturer ledit trou, caractérisé en ce qu'on fixe les espaceurs sur une feuille de verre par collage avec un composé minéral couvrant au moins les zones de collage sur la feuille de verre, en ce qu'on dépose la seconde feuille de verre sur les espaceurs et le joint de scellage périphérique, et en ce qu'on effectue simultanément le scellage périphérique et le collage avec le composé minéral par élévation de la température. 2. Procédé selon la revendication 1, caractérisé en ce que le composé minéral est du silicate de soude en solution aqueuse. 3. Procédé selon la revendication 1, caractérisé en ce que le composé minéral est un émail. 4. Procédé selon la revendication 3, caractérisé en ce que le collage des espaceurs est réalisé par dépôts successifs de plots d'émail par exemple par sérigraphie et des espaceurs par un outillage aspirant percé de trous plus petits que lesdits espaceurs au même pas que les plots obtenus. 5. Procédé selon la revendication 4, caractérisé en ce que l'outillage aspirant prélève et transporte les espaceurs préalablement disposés sur un plateau et en ce qu'il les dépose sur les plots d'émail par arrêt de l'aspiration. 6. Procédé selon l'une des revendications 1 à 3, caractérisé en ce que le collage des espaceurs est réalisé par dépôt desdits espaceurs sur la surface d'une feuille de verre et en ce que lesdits espaceurs sont préalablement recouverts sur la zone venant au contact du verre, du composé minéral de collage. 7. Procédé selon l'une des revendications précédentes, caractérisé en ce qu'on exerce une pression durant le scellage. 8. Procédé selon l'une des revendication 1 à 7, caractérisé en ce que durant la phase de réalisation du vide, un obturateur est maintenu à proximité du trou de façon à laisser passer l'air et en ce que ledit obturateur est soudable sur le verre. 9. Procédé selon l'une des revendications 1 à 7, caractérisé en ce qu'avant l'étape de réalisation du vide, on réalise une couronne d'émail à base d'argent autour du trou, en ce qu'après cuisson ladite couronne est étamée et en ce qu'elle est partiellement soudée à un disque minéral étamé. 10. Procédé selon la revendication 9, caractérisé en ce qu'au cours de la phase de réalisation du vide on élève la température localement autour du trou jusqu'à la fusion de l'étain. 11. Vitrage isolant sous vide constitué de deux feuilles de verre maintenues espacées l'une de l'autre par des espaceurs et un joint de scellage périphérique, caractérisé en ce que les espaceurs sont des sphères bitronquées à faces parallèles en matière céramique. 1 2. Vitrage selon la revendication 11, caractérisé en ce que les sphères bi-tronquées à faces parallèles sont obtenues à partir de billes réparties en monocouche, noyées dans un matériau que l'on peut couler et que l'on peut séparer des espaceurs ultérieurement par des actions thermiques et/ou chimiques et/ou mécaniques, et en ce que ladite couche est érodée sur ses deux faces. 13. Vitrage selon l'une des revendications 1 1 ou 12, caractérisé en ce que le joint de scellage est un émail dont la température de cuisson est inférieure à 4500C. 1 4. Vitrage selon l'une des revendications 11 à 1 3, caractérisé en ce qu'il comporte en surface extérieure un disque ou pastille minéral soudé au verre. 1 5. Vitrage selon la revendication 14, caractérisé en ce que la soudure est à l'étain et en ce que le contact sur le verre se fait par l'intermédiaire d'une couche d'émail à base d'argent. 1 6. Vitrage selon l'une des revendications 1 1 à 15, caractérisé en ce qu'au moins une des feuilles de verre a subi un traitement de trempe thermique. 1 7. Vitrage selon l'une des revendications 11 à 16, caractérisé en ce qu'au moins une feuille de verre est recouverte d'une ou plusieurs couches fonctionnelles sur au moins l'une de ses faces.